(57)【要約】【課題】制限のある外径をもつ膜エレメントの運転エネルギーを低減できるスパイラル型膜エレメントを提供する。【解決手段】対向する分離膜の間に透過側流路材が介在する複数の膜リーフと、前記膜リーフの間に介在する供給側流路材と、前記膜リーフ及び前記供給側流路材を巻回した有孔の中心管と、供給側流路と透過側流路との混合を防止する封止部と、を備えるスパイラル型膜エレメントであって、下記の式から求められる効率指数Ｅが０．００５〜０．１０であり、効率指数：Ｅ＝０．００２４＊Ｘ−０．２３７３＋（Ｙ／（Ｄ２＊Ｌ））（式中、Ｘは前記供給側流路材の厚み［ｍｉｌ］であり、Ｙは前記分離膜の有効膜面積［ｆｔ２］であり、Ｄは膜エレメントの外径［ｉｎｃｈ］であり、Ｌは膜エレメントの長さ［ｉｎｃｈ］である。）  前記供給側流路材の厚みが１０〜１１０ｍｉｌであるスパイラル型膜エレメント。【選択図】図６
2018047456.tif 000002
【特許請求の範囲】
【請求項１】
対向する分離膜の間に透過側流路材が介在する複数の膜リーフと、前記膜リーフの間に介在する供給側流路材と、前記膜リーフ及び前記供給側流路材を巻回した有孔の中心管と、供給側流路と透過側流路との混合を防止する封止部と、を備えるスパイラル型膜エレメントであって、
下記の式から求められる効率指数Ｅが０．００５〜０．１０であり、
効率指数：Ｅ＝０．００２４＊Ｘ−０．２３７３＋（Ｙ／（Ｄ２＊Ｌ））
（式中、Ｘは前記供給側流路材の厚み［ｍｉｌ］であり、Ｙは前記分離膜の有効膜面積［ｆｔ２］であり、Ｄは膜エレメントの外径［ｉｎｃｈ］であり、Ｌは膜エレメントの長さ［ｉｎｃｈ］である。）
前記供給側流路材の厚みが１０〜１１０ｍｉｌであるスパイラル型膜エレメント。
【請求項２】
前記分離膜は、多孔性支持体の表面に分離機能層を有し、厚みが８０〜１００μｍである複合半透膜である請求項１記載のスパイラル型膜エレメント。
【請求項３】
前記複合半透膜は、前記膜リーフの外側面に前記分離機能層が配置されており、前記多孔性支持体は、密度が０．８５〜１．０ｇ／ｃｍ３である不織布層の片面にポリマー多孔質層を有するものである請求項２記載のスパイラル型膜エレメント。
【請求項４】
前記透過側流路材は、密度が０．４〜０．８ｇ／ｃｍ３のトリコット編物である請求項２又は３に記載のスパイラル型膜エレメント。
【請求項５】
前記透過側流路材は、縦方向に直線状に繰り返すループにより形成される複数の畝と、それらの畝同士の間に存在する複数の溝とを有するトリコット編物により形成され、
２５ｍｍ当たりの溝数（ｗａｌｅ）×｛畝幅（ｍｍ）／溝幅（ｍｍ）｝から計算される膜支持指数が６０以上である請求項４に記載のスパイラル型膜エレメント。
【発明の詳細な説明】
【技術分野】
【０００１】
本発明は、液体中に浮遊又は溶存している成分を分離するスパイラル型膜エレメント（以下、「膜エレメント」と略称する場合がある）に関し、規格化され制限のある外径をもつ膜エレメントの運転エネルギーを低減するための技術として有用である。
【背景技術】
【０００２】
近年、水資源を安定的に確保することが難しい乾燥・半乾燥地域の沿岸部大都市においては海水を脱塩して淡水化することが試みられている。さらに水資源の乏しい地域では工業排水や家庭排水を浄化し再利用する試みがなされている。さらに最近では、油田プラント等から出る油分まじりの濁質度の高い排水から油分や塩分を除去することで、このような水を再利用するといった取り組みも試みられている。
【０００３】
このような水処理に用いる膜エレメントとしては、図１（ａ）〜（ｂ）に示すように、対向する分離膜１の間に透過側流路材３が介在する複数の膜リーフＬと、膜リーフＬの間に介在する供給側流路材２と、膜リーフＬ及び供給側流路材２を巻回した有孔の中心管５と、供給側流路と透過側流路との混合を防止する封止部１１，１２と、を備えるスパイラル型膜エレメントが知られている。
【０００４】
このような膜エレメントでは、運転コストやエネルギー効率等の面から透水性を向上させることが重要であり、そのためには分離膜の有効膜面積を高めることが有効である。しかし、スパイラル型膜エレメントの外径は、規格化されているため、当該規格に応じた外径の制限があるので、スパイラル型膜エレメントの外径を維持しながら、有効膜面積を高める必要があった。
【０００５】
膜エレメントの有効膜面積を高める技術としては、例えば、特許文献１には、透過側流路材を薄くすることで、分離膜の充填密度を上げ、有効膜面積を高める手法が開示されている。しかし、この方法では、対向する分離膜の間に存在する透過水流路が狭くなることにより、圧力損失がより大きくなるため、膜面積に比例した透水性の向上は見込めない。
【０００６】
また、特許文献２には、中心管と膜リーフが接着する封止部のみ、接着剤の塗工幅を大きくし、他の封止部の塗布幅を相対的に小さくすることで、膜エレメントの全体の有効膜面積を高める方法が開示されている。
【先行技術文献】
【特許文献】
【０００７】
【特許文献１】特開平２−２１８４２１号公報
【特許文献２】特開２０１５−１５０５４５号公報
【発明の概要】
【発明が解決しようとする課題】
【０００８】
しかしながら、従来から、膜リーフの封止部の幅を極力小さくする工夫がされており、特許文献２のように、膜エレメントの製造工程において、部分的に封止部の塗工幅を変える方法では、飛躍的な有効膜面積の増加は見込めない。
【０００９】
一方、供給側流路材を薄くすることでも、充填される分離膜の有効膜面積を大きくすることが可能である。しかし、供給側流路材を薄くすると、膜エレメントの入口−出口の圧力損失が増加し、運転エネルギーの増加によって、運転コストが大きくなるという問題が生じる。
【００１０】
以上のように、外径に制約がある膜エレメントにおいて、従来技術では、流路材の厚みを小さくして有効膜面積を増加させると、圧力損失の増加等により、運転エネルギーが増加するという問題が生じるため、このような二律背反する課題を同時に解決する必要があった。
【００１１】
そこで、本発明の目的は、制限のある外径をもつ膜エレメントの単位造水量当たりの運転エネルギーを低減できるスパイラル型膜エレメントを提供することにある。
【課題を解決するための手段】
【００１２】
本発明者らは、スパイラル型膜エレメントの運転エネルギーが、供給側流路材の厚みと分離膜の有効膜面積などから計算される効率指数と相関性が高いことを見出し（図６参照）、この効率指数を従来品より高める手法をとることによって、上記目的が達成できることを見出し、本発明を完成するに至った。
【００１３】
即ち、本発明のスパイラル型膜エレメントは、対向する分離膜の間に透過側流路材が介在する複数の膜リーフと、前記膜リーフの間に介在する供給側流路材と、前記膜リーフ及び前記供給側流路材を巻回した有孔の中心管と、供給側流路と透過側流路との混合を防止する封止部と、を備えるスパイラル型膜エレメントであって、下記の式から求められる効率指数Ｅが０．００５〜０．１０であり、前記供給側流路材の厚みが１０〜１１０ｍｉｌであることを特徴とする。
【００１４】
効率指数：Ｅ＝０．００２４＊Ｘ−０．２３７３＋（Ｙ／（Ｄ２＊Ｌ））
（式中、Ｘは前記供給側流路材の厚み［ｍｉｌ］であり、Ｙは前記分離膜の有効膜面積［ｆｔ２］であり、Ｄはエレメントの外径［ｉｎｃｈ］であり、Ｌはエレメントの長さ ［ｉｎｃｈ］である。）
なお、本明細書において、［ｆｔ２］、［ｍｉｌ］、［ｉｎｃｈ］等のＳＩ単位以外の単位が使用されているが、これらの単位は本発明の技術分野で常用されており、当業者により理解しやすい単位である。
【００１５】
従来のスパイラル型膜エレメントにおいても、分離膜の有効膜面積を増加させる試みが存在したが、分離膜の有効膜面積Ｙ［ｆｔ２］をエレメントの体積（Ｄ２＊Ｌ）で除した値は、供給側流路材の厚みＸ［ｍｉｌ］に対して、Ｙ／（Ｄ２＊Ｌ）＝−０．００２４＊Ｘ＋０．２３７３の関係が限界となっていた。この限界を越えるべく、本発明では、分離膜を充填する際に最も充填密度に影響する部分である両端封止部の厚みを、従来の値より小さい値としたり、分離膜の厚みを小さくしたり、その他の改変を行なうことにより、膜エレメントの体積当たりの有効膜面積を高めたことで、単位造水量当たりの運転エネルギーを低減できた。また、両端封止部の厚みを従来の値より小さくすることにより、同じ有効膜面積の場合に、より厚い供給側流路材を使用することができ、膜エレメントの入口−出口の圧力損失をより小さくすることで、運転エネルギーを低減できるようになる。
【００１６】
上記において、前記分離膜は、多孔性支持体の表面に分離機能層を有し、厚みが８０〜１００μｍである複合半透膜であることが好ましい。このような薄い複合半透膜では、強度を持たせるために、支持体である不織布の密度を高くする必要があり、また、膜エレメントを製造する際には、複合半透膜の陥没が起きないように、密度の高い透過側流路材を使用する必要がある。このような高密度の材料を使用する場合、接着剤が分離膜の支持体や透過側流路材へ含浸しにくく、膜リーフの封止部の厚みが大きくなり易いため、本発明のスパイラル型膜エレメントのように、両端封止部の厚みを薄くすることが、有効膜面積を高める上で特に有効になる。
【００１７】
このことから、本発明では、前記複合半透膜は、前記膜リーフの外側面に前記分離機能層が配置されており、前記多孔性支持体は、密度が０．８５〜１．０ｇ／ｃｍ３である不織布層の片面にポリマー多孔質層を有するものであることが好ましい。
【００１８】
また、透過側流路材は、密度が０．４〜０．８ｇ／ｃｍ３のトリコット編物であることが好ましく、なかでも、前記透過側流路材は、縦方向に直線状に繰り返すループにより形成される複数の畝と、それらの畝同士の間に存在する複数の溝とを有するトリコット編物により形成され、２５ｍｍ当たりの溝数（ｗａｌｅ）×｛畝幅（ｍｍ）／溝幅（ｍｍ）｝から計算される膜支持指数が６０以上であることがより好ましい。このような透過側流路材を用いることで、前記のようにより薄い分離膜を用いた場合でも、膜エレメントの阻止率をより高く維持することができ、しかも分離膜の変形による透過側流路の閉塞による透水量の低下も、抑制することができるため、膜エレメントの運転エネルギーをより低減することができる。
【図面の簡単な説明】
【００１９】
【図１】本発明のスパイラル型膜エレメントの一例を示す図であり、（ａ）は一部を分解した斜視図、（ｂ）は膜リーフの端部を示す斜視図である。
【図２】本発明のスパイラル型膜エレメントの製造工程の一例を示す図であり、（ａ）は分離膜ユニットの平面図であり、（ｂ）は分離膜ユニットの正面図であり、（ｃ）は分離膜ユニットを積層して巻回する前の状態を示す正面図である。
【図３】膜リーフ及び供給側流路材が中心管に巻回された巻回体の一例を示す、一部を切り欠いた斜視図である。
【図４】本発明のスパイラル型膜エレメントの透過側流路材の一例を示す図であり、（ａ）は底面図、（ｂ）はループと斜め糸との関係を模式的に示す正面図である。
【図５】本発明のスパイラル型膜エレメントの透過側流路材の他の例を示す底面図であり、（ａ）はデンビー編物（閉じ目）の例を、（ｂ）はデンビー編物（開き目）の例を示している。
【図６】実施例と比較例における効率指数Ｅとポンプ運転エネルギーの関係を示すグラフである。
【発明を実施するための形態】
【００２０】
（スパイラル型膜エレメント）
【００２１】
本発明のスパイラル型膜エレメントは、図１（ａ）〜（ｂ）に示すように、対向する分離膜１の間に透過側流路材３が介在する複数の膜リーフＬと、膜リーフＬの間に介在する供給側流路材２と、膜リーフＬ及び供給側流路材２を巻回した有孔の中心管５と、供給側流路と透過側流路との混合を防止する封止部と、を備えている。本実施形態では、封止部が両端封止部１１と外周側封止部１２とを含む例を示す。
【００２２】
封止部のうち、両端封止部１１は、膜リーフＬの軸心方向Ａ１の両側における二辺端部を接着剤で封止したものである。外周側封止部１２は、膜リーフＬの外周側先端の端部を接着剤で封止したものである。
【００２３】
また、本発明では、図３に示すように、有孔の中心管５と膜リーフＬの基端部とを接着剤で封止した中央側封止部１３を有することが好ましい。本実施形態の膜エレメントは、このような中央側封止部１３を介して、膜リーフＬ及び供給側流路材２が中心管５に巻回された巻回体Ｒを有している。
【００２４】
上記の巻回体Ｒは、例えば図２（ａ）〜（ｃ）に示す工程により製造することができる。図２（ａ）は分離膜ユニットＵの平面図であり、図２（ｂ）は分離膜ユニットＵの正面図であり、図２（ｃ）は分離膜ユニットＵを積層して巻回する前の状態を示す正面図である。また、図３は、膜リーフＬ及び供給側流路材２が中心管５に巻回された巻回体Ｒの一例を示す、一部を切り欠いた斜視図である。
【００２５】
まず、図１（ａ）及び（ｂ）に示すように、分離膜１を二つ折りにした間に供給側流路材２を配置したものと透過側流路材３とを積み重ね、両端封止部１１と外周側封止部１２とを形成するための接着剤４，６を、透過側流路材３の軸心方向Ａ１の両端部及び巻回の先端部に塗布した分離膜ユニットＵを準備する。このとき、分離膜１の折り目部分に保護テープを貼り付けてもよい。
【００２６】
接着剤４，６としては、特に限定されるものではなく、従来公知のものを採用することができる。具体的には、例えばウレタン系接着剤、エポキシ系接着剤、ホットメルト接着剤等、従来公知のいずれの接着剤も使用することができる。
【００２７】
次ぎに、図１（ｃ）に示すように、他のものより延長した部分を有する透過側流路材３の上に、膜リーフＬと同数の分離膜ユニットＵを積層して、分離膜ユニットＵの積層体を準備する。このとき、最も下側の透過側流路材３の延長部分の軸心方向Ａ１の両端部にも接着剤を塗布しておくことで、中央側封止部１３を形成することができる。
【００２８】
次いで、図１（ｃ）に示すように、有孔の中心管５を矢印の方向に回転させて、複数の分離膜ユニットＵを中心管５に巻回する。このとき、接着剤４，６が、対向する分離膜１と透過側流路材３とを接着することにより、両端封止部１１と外周側封止部１２とを有する膜リーフＬが形成される。
【００２９】
その結果、図３に示すように、膜リーフＬ及び供給側流路材２が中心管５に巻回された巻回体Ｒが形成される。封止後の巻回体Ｒは、軸芯方向Ａ１の長さを調整するために、両端部のトリミング等を行ってもよい。図１に示すように、この巻回体Ｒの上流側には、例えば、シールキャリア等の上流側端部材１０が設けられ、下流側には、必要に応じてテレスコープ防止材等の下流側端部材２０が設けられる。また、膜エレメントには、シール材、補強材、外装材などを必要に応じて設けることができる。
【００３０】
本発明のスパイラル型膜エレメントは、膜リーフＬの封止部が両端封止部１１を有しており、その両端封止部１１の厚みＴ１が、好ましくは３９０〜５４０μｍであり、より好ましくは４００〜５１０μｍであり、更に好ましくは４３０〜４９０μｍである。
【００３１】
また、外周側封止部１２を有する場合、膜リーフＬの外周側封止部１２の厚みＴ２が、３９０〜５４０μｍであることが好ましく、より好ましくは４００〜５１０μｍであり、更に好ましくは４３０〜４９０μｍである。なお、両端封止部１１の厚みＴ１と、外周側封止部１２の厚みＴ２は、同じでも異なっていてもよい。
【００３２】
両端封止部１１の厚みＴ１と外周側封止部１２の厚みＴ２は、接着剤の塗布量や粘度、温度などによって調整することも可能であるが（勿論、部材の厚みによっても調整可能である。）、上記の巻回体Ｒを形成する際の巻き付け圧によって調整することが好ましい。巻き付け圧は、例えば、分離膜ユニットＵを中心管５に巻回する際に、中心管５の方向に押圧されるニップロールのニップ圧によって調整することができる。その際、中心管５を回転させて、中心管５とニップロールの間を分離膜ユニットＵが通過する際に、分離膜１の間に介在する接着剤４が加圧されることで、両端封止部１１の厚みＴ１が変化する。また、同様に、分離膜１の間に介在する接着剤６が加圧されることで、両端封止部１２の厚みＴ２が変化する。
【００３３】
つまり、巻回体Ｒを形成する際の巻き付け圧を高めることで、厚みＴ１を従来の値より小さくすることができ、特に、厚みの薄い複合半透膜を使用する場合に、この方法は有効である。即ち、薄い複合半透膜では、強度を持たせるために、支持体である不織布の密度を高くする必要があり、また、膜エレメントを製造する際には、複合半透膜の陥没が起きないように、密度の高い透過側流路材３を使用する必要がある。このような高密度の材料を使用する場合、接着剤が分離膜１の支持体や透過側流路材３へ含浸しにくく、膜リーフＬの封止部１１の厚みＴ１が大きくなり易いため、巻き付け圧を高めることで、厚みＴ１を所定の範囲に調整することが有効となる。
【００３４】
ただし、巻き付け圧を高める際、樹脂量をそれに見合った最適な量に調整することが好ましい。なぜなら、巻き付け圧を高めた際に樹脂幅が大きく広がり過ぎることがあるためである。また、巻付け圧を高め過ぎると、中心管が破壊されたり、樹脂が広がり過ぎて樹脂部の密度が低くなり、封止性が落ちることがある。
【００３５】
本発明では、このような方法で、厚みＴ１を従来の値より小さくすると共に、厚みの薄い複合半透膜を使用することが、制限のある外径をもつ膜エレメント中の有効膜面積を高める上で好ましい。
【００３６】
そして、本発明のスパイラル型膜エレメントは、上記のようなスパイラル型膜エレメントにおいて、下記の式から求められる効率指数Ｅが０．００５〜０．１０であることを特徴とする。
【００３７】
効率指数：Ｅ＝０．００２４＊Ｘ−０．２３７３＋（Ｙ／（Ｄ２＊Ｌ））
（式中、Ｘは前記供給側流路材の厚み［ｍｉｌ］であり、Ｙは前記分離膜の有効膜面積［ｆｔ２］であり、Ｄは膜エレメントの外径［ｉｎｃｈ］であり、Ｌは膜エレメントの長さ［ｉｎｃｈ］ である。）
ここで、膜エレメントの外径および長さとしては、外径４インチ長さ４０インチ、外径８インチ長さ４０インチ、外径１６インチ長さ４０インチなどが一般的である。
膜エレメントにおいては、シールキャリア（端部材）が外径の最も大きい部分となり、シールキャリアの外径は、外径４インチでは９９〜１００ｍｍ、外径８インチでは２００〜２０１ｍｍ、外径１６インチでは４０２ｍｍが一般的である。
一方、各サイズに対応する膜エレメントの中央での外径は、例えば、外径が８インチの場合が１９４〜１９５ｍｍであり、外径が１６インチの場合、中央での外径が３９５〜３９９ｍｍであり、外径が４インチの場合、中央での外径が８９〜９２ｍｍであるのが一般的である。
【００３８】
また、膜エレメントの長さは、中心管５の長さが基準となり、長さ４０インチの場合、中心管５の長さは１０１５〜１０１６ｍｍが一般的であり、その場合に中心管５と平行な方向の分離膜１の幅は、最大９７６ｍｍ程度であるのが一般的である。
【００３９】
図６に示すように、効率指数Ｅと単位造水量当たりの運転エネルギーとは、相関性が高く、運転エネルギーを低減させる観点から、効率指数Ｅは、０．０１以上が好ましく、０．０２以上がより好ましく、０．０３以上が更に好ましい。また、膜エレメントの耐久性やファウリング等の観点から、効率指数Ｅの上限としては、０．０８が好ましく、０．０６がより好ましい。
【００４０】
上記のように、両端封止部１１の厚みＴ１を小さくする方法が、効率指数Ｅを高める上で特に有効であるが、その他の方法として、分離膜１の厚みを薄くする方法、外周側封止部１２の厚みＴ２を小さくする方法、両端封止部１１の幅を小さくする方法、外周側封止部１２の幅を小さくする方法などが挙げられる。
【００４１】
本発明では、分離膜１として、多孔性支持体の表面に分離機能層を有し、厚みが８０〜１００μｍである複合半透膜を用いることが好ましい。また、このような複合半透膜は、膜リーフＬの外側面に分離機能層が配置されており、多孔性支持体は、密度が０．８５〜１．０ｇ／ｃｍ３である不織布層の片面にポリマー多孔質層を有するものであることが好ましい。更に、このような厚みの薄い複合半透膜を使用する場合、特に、透過側流路材３として、密度が０．４〜０．８ｇ／ｃｍ３のトリコット編物を使用することが好ましい。
【００４２】
一般的なスパイラル型膜エレメントにおいては、膜リーフＬは１５〜３０組程度巻回されるが、複合半透膜の厚みが従来の値より小さい場合、２０〜３５組の膜リーフＬを巻回することが可能となる。これにより、複合半透膜の有効膜面積を高めることができ、単位造水量当たりの運転エネルギーをより低減できる。
【００４３】
上記膜エレメントを使用する際は、図１に示すように、供給液７は膜エレメントの一方の端面側から供給される。供給された供給液７は、供給側流路材２に沿って中心管５の軸芯方向Ａ１に平行な方向に流れ、膜エレメントの他方の端面側から濃縮液９として排出される。また、供給液７が供給側流路材２に沿って流れる過程で分離膜１を透過した透過液８は、図中破線矢印に示すように透過側流路材３に沿って開孔５ａから中心管５の内部に流れ込み、この中心管５の端部から排出される。
【００４４】
供給側流路材２は一般に、膜面に流体を満遍なく供給するための間隙を確保する役割を有する。このような供給側流路材２は、例えばネット、編み物、凹凸加工シートなどを用いることができ、最大厚さが０．１〜３ｍｍ程度のものを適宜必要に応じて用いることができる。このような供給側流路材２では、圧力損失が低い方が好ましく、さらに適度な乱流効果を生じさせるものが好ましい。また、流路材は分離膜の両面に設置するが、供給液側には供給側流路材２、透過液側には透過側流路材３として、異なる流路材を用いることが一般的である。供給側流路材２では目が粗く厚いネット状の流路材を用いる一方で、透過側流路材３では目の細かい織物や編物の流路材を用いる。
【００４５】
供給側流路材２は、海水淡水化や排水処理等の用途において、ＲＯ膜やＮＦ膜を用いる場合に、前記の二つ折りにした複合半透膜の内面側に設けられる。供給側流路材２の構造は、一般に線状物を格子状に配列した網目構造のものを好ましく利用することができる。
【００４６】
構成する材料としては特に限定されるものではないが、ポリエチレンやポリプロピレンなどが用いられる。これらの樹脂は殺菌剤や抗菌剤を含有していてもよい。この供給側流路材２の厚さは、厚さが厚すぎると膜エレメントに収容できる膜の量とともに透過量が減ってしまい、逆に薄すぎると汚染物質が付着しやすくなるため、透過性能の劣化が生じやすくなる。
【００４７】
本発明では、厚みが１０〜１１０ｍｉｌ、好ましくは１５〜５０ｍｉｌである供給側流路材２を使用することで、有効膜面積と膜エレメントの圧力損失とのバランスが良好になり、膜エレメントの単位造水量当たりの運転エネルギーをより低減することができる。
【００４８】
中心管５は、管の周囲に開孔５ａを有するものであれば良く、従来のものが何れも使用できる。一般に海水淡水化や排水処理等で用いる場合には、分離膜１を経た透過水が壁面の孔から中心管５中に侵入し、透過側流路を形成する。中心管５の長さは膜エレメントの軸方向長さより長いものが一般的だが、複数に分割するなど連結構造の中心管５を用いてもよい。中心管５を構成する材料としては特に限定されるものではないが、熱硬化性樹脂または熱可塑性樹脂が用いられる。
【００４９】
中心管５の外径は、膜エレメントの外径に応じて異なるのが一般的であり、例えば４インチ径の場合は１９ｍｍ程度、８インチ径の場合は３９ｍｍ程度、１６インチ径の場合は８８ｍｍ程度である。 
【００５０】
以下、本発明において好ましく使用される複合半透膜と透過側流路材３について、詳述する。
【００５１】
（透過側流路材）
透過側流路材は、海水淡水化や排水処理等の用途において、ＲＯ膜やＮＦ膜を用いる場合に、図１に示すように、膜リーフＬにおいて対向する分離膜１の間に介在するように設けられる。この透過側流路材には膜にかかる圧力を膜背面から支えるとともに、透過液の流路を確保することが求められる。
【００５２】
本発明では、このような機能を確保するために、トリコット編物により透過側流路材が形成されていることが好ましく、編物形成後に樹脂補強又は融着処理されたトリコット編物であることがより好ましい。
【００５３】
トリコット編物としては、シングルデンビー編物、ダブルデンビー編物、シングルアトラス編物、シングルコード編物、ダブルコード編物（単にコード編物ともいう）、等が挙げられるが、本発明では、図４（ａ）〜（ｂ）に示すような、コード編物もしくはデンビー編物に分類されるトリコット編物が好ましい。なお、図４（ａ）では、１本の縦糸の編み形状を分かり易くするために、黒色で表記している。また、図４（ｂ）では、模式的にループ３ａと斜め糸３ｄとの関係を示している。
【００５４】
これらのトリコット編物は、例えば図４（ａ）〜（ｂ）に示すコード編物のように、いずれも縦方向に直線状に繰り返すループ３ａにより形成される複数の畝３ｂと、それらの畝３ｂ同士の間に存在する複数の溝３ｃとを有している。溝３ｃの底部には、１つのループ３ａから次ぎのループ３ａに縦糸を繋げるための斜め糸３ｄを有している。つまり、１本の縦糸がループ３ａの部分と斜め糸３ｄの部分とで構成されている。
【００５５】
また、図５には、透過側流路材の他の例を示してあり、（ａ）はデンビー編物（閉じ目）の例を、（ｂ）はデンビー編物（開き目）の例を示している。これらの例においても、縦方向に直線状に繰り返すループ３ａにより形成される複数の畝３ｂと、それらの畝３ｂ同士の間に存在する複数の溝３ｃとを有している。溝３ｃの底部には、１つのループ３ａから次ぎのループ３ａに縦糸を繋げるための斜め糸３ｄを有している。つまり、１本の縦糸がループ３ａの部分と斜め糸３ｄの部分とで構成されている。
【００５６】
本発明における透過側流路材３は、２５ｍｍ当たりの溝数（ｗａｌｅ）×｛畝幅Ｗｂ（ｍｍ）／溝幅Ｗｃ（ｍｍ）｝から計算される膜支持指数が６０以上であることが好ましく、６０〜１３５であることがより好ましく、７０〜１２０がより好ましい。
【００５７】
なお、トリコット編物における溝幅Ｗｃは、隣接するループ３ａ同士の最も間隔の広い部分と最も間隔の狭い部分との平均値を指すものとする。実施例においては、光学顕微鏡写真から、隣接するループ３ａ同士の最も間隔の広い部分と最も間隔の狭い部分との平均値を測定し、これを１０組のループ対について測定し、それらの平均値を求めている。なお、トリコット編物が樹脂補強されている場合、ループ３ａの表面に存在する樹脂の厚みを加えた形状から求めた寸法とする（以下の各寸法についても同じ）。
【００５８】
また、畝幅Ｗｂは、ループ３ａの最も広い部分と最も間隔の狭い部分との平均値を指すものとする。実施例においては、光学顕微鏡写真から、ループ３ａの最も広い部分と最も間隔の狭い部分との平均値を測定し、これを１０組のループ対について測定し、それらの平均値を求めている。
【００５９】
また、本発明における透過側流路材３は、｛溝幅Ｗｃ（ｍｍ）×溝深さＤ（ｍｍ）×２５ｍｍ当たりの溝数（ｗａｌｅ）｝／２５ｍｍ当たりの畝３ｂを形成するループ３ａの数（ｃｏｕｒｓｅ）から計算される流路指数が、０．１８〜０．４５（ｍｍ２）であることが特徴であり、流路指数が０．２０〜０．４０（ｍｍ２）であることが好ましく、０．２２〜０．３５（ｍｍ２）であることがより好ましい。
【００６０】
なお、トリコット編物における溝深さＤは、隣接するループ３ａ同士の間に存在する斜め糸３ｄの表面から、ループ３ａの最も高い部分までの高さを指すものとする。実施例においては、光学顕微鏡写真から、斜め糸３ｄの表面からループ３ａの最も高い部分までの高さを１０組のループ対について測定し、それらの平均値を求めている。
【００６１】
また、２５ｍｍ当たりの溝数（ｗａｌｅ）は、４０〜６０が好ましく、畝幅Ｗｂは、０．２〜０．４ｍｍが好ましい。
【００６２】
トリコット編物における溝深さＤは、０．１０〜０．１５ｍｍが好ましく、２５ｍｍ当たりの畝３ｂを形成するループ３ａの数が、４０〜５５が好ましい。
【００６３】
これらの寸法、並びに膜支持指数及び流路指数は、トリコット編物を製造する際の編み形式、ｗａｌｅとｃｏｕｒｓｅの設定、糸径、編み込み時の張力、などによって調整することができる。
【００６４】
透過側流路材の構成糸としては、ポリエチレンテレフタレート、ポリエチレンナフタレート等のポリエステル、ポリエチレン、ポリプロピレン等のポリオレフィンなどが挙げられる。なかでも、加工性と生産性の観点からポリエチレンテレフタレートが特に好ましく用いられる。
【００６５】
編物形成後に樹脂補強を行なう場合、繊維中に樹脂を含浸して硬化させたり、繊維表面に樹脂を被覆して硬化させる方法などが挙げられる。補強に使用する樹脂としては、メラミン樹脂、エポキシ樹脂、などが挙げられる。
【００６６】
透過側流路材の構成糸は、モノフィラメントでもマルチフィラメントでもよいが、一定の太さの構成糸によって、トリコット編物が形成される。トリコット編物のなかでも、直線状に連続する溝の構造が明確なコード編物が好ましい。
【００６７】
透過側流路材の厚みは、０．１０〜０．４０ｍｍが好ましく、０．１５〜０．３５ｍｍがより好ましく、０．２０〜０．３０ｍｍが更に好ましい。厚みが０．１０ｍｍ未満であると、十分な流路が確保しにくく、透過液の圧力損失が大きくなるという問題がある。また、厚みが０．４０ｍｍを超えると、膜エレメントにおける複合半透膜の有効膜面積が小さくなり、透過液の流量が低下するという問題が生じる。透過側流路材の構成糸は、上記の厚みのトリコット編物を形成する上で、０．１〜０．１５ｍｍが好ましい。
【００６８】
本発明では、本発明では、トリコット編物における溝幅Ｗｃが０．０５〜０．４０ｍｍであることが好ましいく、０．１０〜０．２８ｍｍがより好ましい。溝の幅が０．０５ｍｍ未満であると、透過液の圧力損失が大きくなりすぎる傾向があり、溝の幅が０．４０ｍｍを超えると、複合半透膜の変形による阻止率の低下が起こり易くなる場合がある。
【００６９】
なお、トリコット編物における直線状に連続する溝の幅は、隣接するループ同士の最も間隔の広い部分と最も間隔の狭い部分との平均値を指すものとする。マイクロスコープ写真から、１０組のループ対について上記の平均値を測定し、その１０個の平均値を更に平均して、連続する溝の幅を求めることができる。
【００７０】
膜エレメントにおいて透過側流路材を配置する方向は、いずれでもよいが、直線状に連続する溝の方向が周方向に沿った方向で巻回されていることが好ましい。
【００７１】
（複合半透膜）
本発明における複合半透膜は、多孔性支持体の表面に分離機能層を有するものであり、多孔性支持体としては、不織布層の片面にポリマー多孔質層を有するものが好ましい。複合半透膜の厚さは８０〜１０５μｍ程度であり、８５〜１００μｍが好ましい。
【００７２】
このような複合半透膜はその濾過性能や処理方法に応じてＲＯ（逆浸透）膜、ＮＦ（ナノ濾過）膜、ＦＯ（正浸透）膜と呼ばれ、超純水製造や、海水淡水化、かん水の脱塩処理、排水の再利用処理などに用いることができる。
【００７３】
分離機能層としては、ポリアミド系、セルロース系、ポリエーテル系、シリコン系、などの分離機能層が挙げられるが、ポリアミド系の分離機能層を有するものが好ましい。ポリアミド系の分離機能層としては、一般に、視認できる孔のない均質膜であって、所望のイオン分離能を有する。この分離機能層としてはポリマー多孔質層から剥離しにくいポリアミド系薄膜であれば特に限定されるものではないが、例えば、多官能アミン成分と多官能酸ハライド成分とを多孔性支持膜上で界面重合させてなるポリアミド系分離機能層がよく知られている。
【００７４】
このようなポリアミド系分離機能層はひだ状の微細構造を有することが知られており、この層の厚さは特に限定されるものではないが、０．０５〜２μｍ程度であって、好ましくは０．１〜１μｍである。この層が薄すぎると膜面欠陥が生じやすくなり、厚すぎると透過性能が悪化することが知られている。
【００７５】
前記ポリアミド系分離機能層をポリマー多孔質層の表面に形成する方法は特に制限されずにあらゆる公知の方法を用いることができる。例えば、界面重合法、相分離法、薄膜塗布法などの方法が挙げられるが、本発明では特に界面重合法が好ましく用いられる。界面重合法は例えば、ポリマー多孔質層上を多官能アミン成分含有アミン水溶液で被覆した後、このアミン水溶液被覆面に多官能酸ハライド成分を含有する有機溶液を接触させることで界面重合が生じ、スキン層を形成する方法である。この方法では、アミン水溶液及び有機溶液の塗布後、適宜余剰分を除去して進めることが好ましく、この場合の除去方法としては対象膜を傾斜させて流す方法や、気体を吹き付けて飛ばす方法、ゴム等のブレードを接触させて掻き落とす方法などが好ましく用いられている。
【００７６】
また、前記工程において、前記アミン水溶液と前記有機溶液が接触するまでの時間は、アミン水溶液の組成、粘度及び多孔性支持膜の表面の孔径にもよるが、１〜１２０秒程度であり、好ましくは２〜４０秒程度である。前記の間隔が長すぎる場合には、アミン水溶液が多孔性支持膜の内部深くまで浸透・拡散し、未反応多官能アミン成分が多孔性支持膜中に大量に残留し、不具合が生じる場合がある。前記溶液の塗布間隔が短すぎる場合には、余分なアミン水溶液が残存しすぎるため、膜性能が低下する傾向にある。
【００７７】
このアミン水溶液と有機溶液との接触後には、７０℃以上の温度で加熱乾燥してスキン層を形成することが好ましい。これにより膜の機械的強度や耐熱性等を高めることができる。加熱温度は７０〜２００℃であることがより好ましく、特に好ましくは８０〜１３０℃である。加熱時間は３０秒〜１０分程度が好ましく、さらに好ましくは４０秒〜７分程度である。
【００７８】
前記アミン水溶液に含まれる多官能アミン成分は、２以上の反応性アミノ基を有する多官能アミンであり、芳香族、脂肪族、及び脂環式の多官能アミンが挙げられる。前記芳香族多官能アミンとしては、例えば、ｍ−フェニレンジアミン、ｐ−フェニレンジアミン、ｏ−フェニレンジアミン、１，３，５−トリアミノベンゼン、１，２，４−トリアミノベンゼン、３，５−ジアミノ安息香酸、２，４−ジアミノトルエン、２，６−ジアミノトルエン、Ｎ，Ｎ’−ジメチル−ｍ−フェニレンジアミン、２，４−ジアミノアニソール、アミドール、キシリレンジアミン等が挙げられる。前記脂肪族多官能アミンとしては、例えば、エチレンジアミン、プロピレンジアミン、トリス（２−アミノエチル）アミン、ｎ−フェニル−エチレンジアミン等が挙げられる。前記脂環式多官能アミンとしては、例えば、１，３−ジアミノシクロヘキサン、１，２−ジアミノシクロヘキサン、１，４−ジアミノシクロヘキサン、ピペラジン、２，５−ジメチルピペラジン、４−アミノメチルピペラジン等が挙げられる。これらの多官能アミンは１種で用いてもよく、２種以上を併用してもよい。特に本発明では、逆浸透膜性能において高阻止率を求める場合には緻密性の高い分離機能層が得られるｍ−フェニレンジアミンを主成分とすることが好ましく、また、ＮＦ膜性能において高いＦｌｕｘ保持率を求める場合にはピペラジンを主成分とすることが好ましい。
【００７９】
前記有機溶液に含まれる多官能酸ハライド成分は、反応性カルボニル基を２個以上有する多官能酸ハライドであり、芳香族、脂肪族、及び脂環式の多官能酸ハライドが挙げられる。前記芳香族多官能酸ハライドとしては、例えば、トリメシン酸トリクロライド、テレフタル酸ジクロライド、イソフタル酸ジクロライド、ビフェニルジカルボン酸ジクロライド、ナフタレンジカルボン酸ジクロライド、ベンゼントリスルホン酸トリクロライド、ベンゼンジスルホン酸ジクロライド、クロロスルホニルベンゼンジカルボン酸ジクロライド等が挙げられる。前記脂肪族多官能酸ハライドとしては、例えば、プロパンジカルボン酸ジクロライド、ブタンジカルボン酸ジクロライド、ペンタンジカルボン酸ジクロライド、プロパントリカルボン酸トリクロライド、ブタントリカルボン酸トリクロライド、ペンタントリカルボン酸トリクロライド、グルタリルハライド、アジポイルハライド等が挙げられる。前記脂環式多官能酸ハライドとしては、例えば、シクロプロパントリカルボン酸トリクロライド、シクロブタンテトラカルボン酸テトラクロライド、シクロペンタントリカルボン酸トリクロライド、シクロペンタンテトラカルボン酸テトラクロライド、シクロヘキサントリカルボン酸トリクロライド、テトラハイドロフランテトラカルボン酸テトラクロライド、シクロペンタンジカルボン酸ジクロライド、シクロブタンジカルボン酸ジクロライド、シクロヘキサンジカルボン酸ジクロライド、テトラハイドロフランジカルボン酸ジクロライド等が挙げられる。これら多官能酸ハライドは１種で用いてもよく、２種以上を併用してもよい。高塩阻止性能のスキン層を得るためには、芳香族多官能酸ハライドを用いることが好ましい。また、多官能酸ハライド成分の少なくとも一部に３価以上の多官能酸ハライドを用いて、架橋構造を形成することが好ましい。
【００８０】
前記界面重合法において、アミン水溶液中の多官能アミン成分の濃度は特に限定されるものではないが、０．１〜７重量％が好ましく、さらに好ましくは１〜５重量％である。多官能アミン成分の濃度が低すぎると、スキン層に欠陥が生じやすくなり、塩阻止性能が低下する傾向にある。一方で多官能アミン成分の濃度が高すぎる場合には、厚くなりすぎて透過流束が低下する傾向にある。
【００８１】
前記有機溶液中の多官能酸ハライド成分の濃度は特に制限されないが、０．０１〜５重量％が好ましく、さらに好ましくは０．０５〜３重量％である。多官能酸ハライド成分の濃度が低すぎると、未反応多官能アミン成分が増加するため、スキン層に欠陥が生じやすくなる。一方、多官能酸ハライド成分の濃度が高すぎると、未反応多官能酸ハライド成分が増加するため、スキン層が厚くなりすぎて透過流束が低下する傾向にある。
【００８２】
前記多官能酸ハライドを含有させる有機溶媒としては、水に対する溶解度が低く、多孔性支持膜を劣化させることなく、多官能酸ハライド成分を溶解するものであれば特に限定されず、例えば、シクロヘキサン、ヘプタン、オクタン、及びノナン等の飽和炭化水素、１，１，２−トリクロロトリフルオロエタン等のハロゲン置換炭化水素などを挙げることができる。好ましくは沸点が３００℃以下、さらに好ましくは沸点が２００℃以下の飽和炭化水素である。
【００８３】
前記アミン水溶液や有機溶液には、各種性能や取り扱い性の向上を目的とした添加剤を加えてもよい。前記添加剤としては、例えば、ポリビニルアルコール、ポリビニルピロリドン、ポリアクリル酸などのポリマー、ソルビトール、グリセリンなどの多価アルコールや、ドデシルベンゼンスルホン酸ナトリウム、ドデシル硫酸ナトリウム、及びラウリル硫酸ナトリウム等の界面活性剤、重合により生成するハロゲン化水素を除去する水酸化ナトリウム、リン酸三ナトリウム、及びトリエチルアミン等の塩基性化合物、アシル化触媒及び、特開平８−２２４４５２号公報記載の溶解度パラメータが８〜１４（ｃａｌ／ｃｍ３）１／２の化合物などが挙げられる。
【００８４】
前記分離機能層の露出表面には、各種ポリマー成分からなるコーティング層を設けてもよい。前記ポリマー成分は、分離機能層及び多孔性支持膜を溶解せず、また水処理操作時に溶出しないポリマーであれば特に限定されるものではなく、例えば、ポリビニルアルコール、ポリビニルピロリドン、ヒドロキシプロピルセルロース、ポリエチレングリコール、及びケン化ポリエチレン−酢酸ビニル共重合体などが挙げられる。これらのうち、ポリビニルアルコールを用いることが好ましく、特にケン化度が９９％以上のポリビニルアルコールを用いるか、ケン化度９０％以上のポリビニルアルコールを前記スキン層のポリアミド系樹脂と架橋させることで、水処理時に溶出しにくい構成とすることが好ましい。このようなコーティング層を設けることにより、膜表面の電荷状態が調整されるとともに親水性が付与されるため、汚染物質の付着を抑制することができ、さらに本発明との相乗効果によりＦｌｕｘ保持効果をより高めることができる。
【００８５】
本発明に用いられる不織布層としては、前記複合半透膜の分離性能および透過性能を保持しつつ、適度な機械強度を付与するものであれば特に限定されるものではなく、市販の不織布を用いることができる。この材料としては例えば、ポリオレフィン、ポリエステル、セルロースなどからなるものが用いられ、複数の素材を混合したものも使用することができる。特に成形性の点ではポリエステルを用いることが好ましい。また適宜、長繊維不織布や短繊維不織布を用いることができるが、ピンホール欠陥の原因となる微細な毛羽立ちや膜面の均一性の点から、長繊維不織布を好ましく用いることができる。また、このときの前記不織布層単体の通気度としては、これに限定されるものではないが、０．５〜１０ｃｍ３／ｃｍ２・ｓ程度のものを用いることができ、１〜５ｃｍ３／ｃｍ２・ｓ程度のものが好ましく用いられる。
【００８６】
不織布層の厚さは９０μｍ以下が好ましく、８０μｍ以下がより好ましく、７０μｍ以下が特に好ましい。この厚さが厚すぎると透過抵抗が高くなりすぎるためＦｌｕｘが低下しやすくなり、逆に薄すぎると複合半透膜支持体としての機械強度が低下し、安定した複合半透膜が得られにくくなるため、５０μｍ以上が好ましく、５５μｍ以上がより好ましい。
【００８７】
前記ポリマー多孔質層としては、前記ポリアミド系分離機能層を形成しうるものであれば特に限定されないが、通常、０．０１〜０．４μｍ程度の孔径を有する微多孔層である。前記微多孔層の形成材料は、例えば、ポリスルホン、ポリエーテルスルホンに例示されるポリアリールエーテルスルホン、ポリイミド、ポリフッ化ビニリデンなど種々のものをあげることができる。特に化学的、機械的、熱的に安定である点からポリスルホン、ポリアリールエーテルスルホンを用いたポリマー多孔質層を形成することが好ましい。
【００８８】
前記ポリマー多孔質層の厚さは、本発明では３５μｍ以下とすることが好ましく、３２μｍ以下がより好ましい。厚すぎると、加圧後のＦｌｕｘ保持率が低下しやすくなることが分かっている。さらには、２９μｍ以下が特に好ましく、２６μｍ以下が最も好ましい。この程度まで薄く形成することでさらにＦｌｕｘ保持率の安定性を高めることができる。また、薄すぎると欠陥が生じやすくなるため、１０μｍ以上が好ましく、１５μｍ以上がより好ましい。
【００８９】
前記ポリマー多孔質層のポリマーがポリスルホンである場合の製造方法について例示する。ポリマー多孔質層は一般に湿式法または乾湿式法と呼ばれる方法により製造できる。まず、ポリスルホンと溶媒及び各種添加剤を溶解した溶液準備工程と、前記溶液で不織布上を被覆する被覆工程と、この溶液中の溶媒を蒸発させてミクロ相分離を生じさせる乾燥工程と、水浴等の凝固浴に浸漬することで固定化する固定化工程を経て、不織布上のポリマー多孔質層を形成することができる。前記ポリマー多孔質層の厚さは、不織布層に含浸される割合も計算の上、前記溶液濃度及び被覆量を調整することで設定することができる。
【００９０】
（スパイラル型膜エレメントの用途）
本発明のスパイラル型膜エレメントは、海水淡水化や排水処理等の用途に使用できるが、近年、運転時の消費電力を低減する目的で、従来より低い圧力でも十分な透過流束が得られる複合半透膜が開発されている。このような複合半透膜を用いた用途では、膜の供給側と透過側の差圧（運転圧力）として、例えば０．３〜３．０ＭＰａが設定され、好ましくは０．５〜１．５ＭＰａが設定される。本発明のスパイラル型膜エレメントは、このような低圧で運転を行なう場合にも、従来より高密度の透過側流路材を用いることで、多孔性支持体の薄型化に対応できるようにしたものである。
【００９１】
（スパイラル型膜エレメントの別の実施形態）
以上の説明に於いては、本発明の最も好適な実施態様について説明した。しかし、本発明は当該実施態様に限定されるものではなく、本発明の特許請求の範囲に記載された技術的思想と実質的に同一の範囲で種々の変更が可能である。
【００９２】
即ち、前記の実施態様に於いては、図２に示すように、供給側流路材２を挟みこむように二つ折りにした分離膜１の上に、透過側流路材３を重ねて、接着剤４，６を塗布する例で説明した。しかし、本発明では、透過側流路材３の上に二つ折りにした分離膜１を重ねその上に接着剤４，６を塗布することも可能である。また、二つ折りにした分離膜１の代わりに、２枚の分離膜１を用いて供給側流路材２を挟み、巻回開始側にも封止部を設けるようにしてもよい。更に、連続した分離膜１を用いて、外周側封止部１２を不要にしてもよい。
【実施例】
【００９３】
以下、実施例および比較例を挙げて本発明を詳細に説明するが、本発明はこれら実施例に限定されるものではない。各実施例等における物性等の評価は、次のようにして行なった。
【００９４】
（厚さ測定）
厚さ測定は市販の厚さ測定器（（株）尾崎製作所製：ダイヤルシックネスゲージ  Ｇ−７Ｃ）を用いて測定を行った。不織布層とポリマー多孔質層の厚さ測定については、あらかじめ不織布層の厚さを測定しておき、その不織布層上にポリマー多孔質層を形成した状態で複合半透膜支持体全体の厚さを測定した。その後、複合半透膜支持体の厚さと不織布の厚さの差を求め、ポリマー多孔質層の厚さとした。各厚さ測定では同一膜面における任意十点測定値の平均値を用いた。
【００９５】
（有効膜面積）
得られたスパイラル型膜エレメントを解体して、膜リーフの両端封止部と外周側封止部とで囲まれた領域の分離膜の面積を測定し（Ｎ＝３）、全ての膜リーフに相当する膜エレメント全体の有効膜面積を求めた。
【００９６】
（効率指数Ｅ）
供給側流路材の厚み［ｍｉｌ］をＸとし、分離膜の有効膜面積［ｆｔ２］をＹとし、膜エレメントの外径［ｉｎｃｈ］をＤとし、膜エレメントの長さ［ｉｎｃｈ］をＹとして、下記の式で計算した。  
効率指数：Ｅ＝０．００２４＊Ｘ−０．２３７３＋（Ｙ／（Ｄ２＊Ｌ））
（阻止率）
０．１５％食塩水を供給液として、水温２５℃、圧力１．０５ＭＰａ、濃縮液流量１５０Ｌ／ｍiｎの条件で、膜エレメントの阻止率について、性能評価した。
【００９７】
（透過側流路材の膜支持指数）
透過側流路材の平面視及び断面の光学顕微鏡写真において、スケールを基準として任意十点で溝幅、畝幅、及び溝深さを測定し、その測定値の平均値を用いた。透過側流路材のウエルについては、光学顕微鏡下で、２５ｍｍ×２５ｍｍの範囲における溝数（ｗａｌｅ）を計測した。これに基づき、２５ｍｍ当たりの溝数（ｗａｌｅ）×｛畝幅（ｍｍ）／溝幅（ｍｍ）｝から膜支持指数を計算して求めた。
【００９８】
（ポンプ運転エネルギー）
Ｈｙｄｒａｎａｕｔｉｃｓ社からウエブページ上で提供されているＩＭＳＤｅｓｉｇｎ−２０１６を用いて、下記の共通する条件設定の下で、各々の膜エレメントの特性を入力することで、単位造水量当たりのポンプ運転エネルギー［ｋＷｈ／ｍ３］を計算した。
【００９９】
即ち、７本入りベッセルを前段へ２ベッセル、後段へ１ベッセルの形で配列し、そのベッセルへ、１．０５ＭＰａの水圧をかけたときに、純水透過水量が１．４ｍ３／ｍ２ｄである膜を使用して作製された膜エレメントを２１本装填し、電導度：７７５μＳ／ｃｍ、不純物総溶解度：４０９ｍｇ／Ｌ、ｐＨ：６．３、水温：３０℃、の供給水を、回収率：７５％、総透過水量１５ｍ３／ｈｒ、の条件で運転したときの単位造水量当たりのポンプ運転エネルギーを算出した。
【０１００】
製造例１（複合半透膜Ａ、厚み１３０μｍ）
厚さ１００μｍの市販の水処理膜支持体用ポリエステル製不織布（幅約１ｍ、密度０．８ｇ／ｃｍ３）を搬送しつつ、その表面に、ポリスルホンとジメチルホルムアミドの混合溶液（ポリマー濃度１８．３５重量％）を連続的に塗布し、３５℃の水中で凝固処理することで、厚さ３０μｍのポリマー多孔質層を形成した、長尺の多孔性支持体（厚み１３０μｍ）を作製した。
【０１０１】
この多孔性支持体を搬送しつつ、そのポリマー多孔質層表面に、ｍ−フェニレンジアミン３重量％、ラウリル硫酸ナトリウム０．１５重量％を混合した溶液Ａを接触させた後、余分の溶液Ａを除去して、溶液Ａの被覆層を形成した。次いで、溶液Ａ被覆層の表面に、ヘキサン溶媒中にトリメシン酸クロライド０．３重量％を含有する溶液Ｂを接触させた。その後、１２０℃の環境下で乾燥することで分離機能層を形成し、長尺の複合半透膜Ａ（厚み１３０μｍ）とした。
【０１０２】
製造例２（複合半透膜Ｂ、厚み９０μｍ）
厚さ６５μｍの市販の水処理膜支持体用ポリエステル製不織布（幅約１ｍ、密度０．９ｇ／ｃｍ３）を搬送しつつ、その表面に、ポリスルホンとジメチルホルムアミドの混合溶液（ポリマー濃度１８．３５重量％）を連続的に塗布し、３５℃の水中で凝固処理することで、厚さ２５μｍのポリマー多孔質層を形成した、長尺の多孔性支持体（厚み９０μｍ）を作製した。
【０１０３】
この多孔性支持体を搬送しつつ、そのポリマー多孔質層表面に、ｍ−フェニレンジアミン３重量％、ラウリル硫酸ナトリウム０．１５重量％を混合した溶液Ａを接触させた後、余分の溶液Ａを除去して、溶液Ａの被覆層を形成した。次いで、溶液Ａ被覆層の表面に、ヘキサン溶媒中にトリメシン酸クロライド０．３重量％を含有する溶液Ｂを接触させた。その後、１２０℃の環境下で乾燥することで分離機能層を形成し、長尺の複合半透膜Ｂ（厚み９０μｍ）とした。
【０１０４】
製造例３（複合半透膜Ｃ、厚み８０μｍ）
厚さ６０μｍの市販の水処理膜支持体用ポリエステル製不織布（幅約１ｍ、密度０．９ｇ／ｃｍ３）を搬送しつつ、その表面に、ポリスルホンとジメチルホルムアミドの混合溶液（ポリマー濃度１８．３５重量％）を連続的に塗布し、３５℃の水中で凝固処理することで、厚さ２０μｍのポリマー多孔質層を形成した、長尺の多孔性支持体（厚み８０μｍ）を作製した。
【０１０５】
この多孔性支持体を搬送しつつ、そのポリマー多孔質層表面に、ｍ−フェニレンジアミン３重量％、ラウリル硫酸ナトリウム０．１５重量％を混合した溶液Ａを接触させた後、余分の溶液Ａを除去して、溶液Ａの被覆層を形成した。次いで、溶液Ａ被覆層の表面に、ヘキサン溶媒中にトリメシン酸クロライド０．３重量％を含有する溶液Ｂを接触させた。その後、１２０℃の環境下で乾燥することで分離機能層を形成し、長尺の複合半透膜Ｃ（厚み８０μｍ）とした。
【０１０６】
実施例１
得られた複合半透膜Ｂと表１に示す厚みと密度と膜支持指数の透過側流路材（ポリエチレンテレフタレート製のトリコット編物）、及び厚み０．８６ｍｍ（３４ｍｉｌ）の供給側流路材（ポリエチレン製のネット）とを使用し、接着剤（サンユレック(株)社製ウレタン樹脂）を１０〜３０ｍｍ幅の封止部となるように塗布し、巻付け圧８ｋｇｆで膜リーフ（全膜リーフ数：２４リーフ）を中心管（外径３９ｍｍ）に巻付け、外径８インチ、長さ４０インチのスパイラル型膜エレメントを製造した。その後、膜エレメントの性能として阻止率を評価し、解体して膜リーフの両端封止部の厚み、及び有効膜面積を評価した。また、効率指数、ポンプ運転エネルギーを求めた。その結果を併せて表１に示す。
【０１０７】
実施例２
実施例１において、厚み０．６６ｍｍ（２６ｍｉｌ）の供給側流路材（ポリエチレン製のネット）を使用して膜リーフ数を増やした膜エレメントを作製したこと以外は、実施例１と同様にして膜エレメントを作製した。なお、このように構成部材や封止部等の厚みを変えることで、同じ外径であっても、膜リーフ数を増減させることができ、これにより有効膜面積も変化する（以下の実施例等についても同様）。その後、膜エレメントの性能を評価し、解体して膜リーフの両端封止部の厚み及び有効膜面積を評価した。また、効率指数、ポンプ運転エネルギーを求めた。その結果を併せて表１に示す。
【０１０８】
実施例３
実施例１において、複合半透膜Ｃ（厚み８０μｍ）と厚み０．６６ｍｍ（２６ｍｉｌ）の供給側流路材（ポリエチレン製のネット）とを使用して、巻付け圧を１５ｋｇｆにして膜エレメントを作製したこと以外は、実施例１と同様にして膜エレメントを作製した。その後、膜エレメントの性能を評価し、解体して膜リーフの両端封止部の厚み及び有効膜面積を評価した。また、効率指数、ポンプ運転エネルギーを求めた。その結果を併せて表１に示す。
【０１０９】
実施例４
実施例１において、複合半透膜Ａ（厚み１３０μｍ）と表１に示す厚みと密度と膜支持指数の透過側流路材（ポリエチレンテレフタレート製のトリコット編物）とを使用して、巻付け圧を１５ｋｇｆにして膜エレメントを作製したこと以外は、実施例１と同様にして膜エレメントを作製した。その後、膜エレメントの性能を評価し、解体して膜リーフの両端封止部の厚み及び有効膜面積を評価した。また、効率指数、ポンプ運転エネルギーを求めた。その結果を併せて表１に示す。
【０１１０】
実施例５
実施例１において、複合半透膜Ｃ（厚み８０μｍ）と厚み０．４３ｍｍ（１７ｍｉｌ）の供給側流路材（ポリエチレン製のネット）とを使用して、巻付け圧を１５ｋｇｆにして膜エレメントを作製したこと以外は、実施例１と同様にして膜エレメントを作製した。その後、膜エレメントの性能を評価し、解体して膜リーフの両端封止部の厚み及び有効膜面積を評価した。また、効率指数、ポンプ運転エネルギーを求めた。その結果を併せて表１に示す。
【０１１１】
実施例６
実施例１において、外径１６インチに対応した長さの複合半透膜と透過側流路材、及び厚み０．７１ｍｍ（２８ｍｉｌ）の供給側流路材（ポリエチレン製のネット）を使用して、外径１６インチ、長さ４０インチの膜エレメントを作製したこと以外は、実施例１と同様にして膜エレメントを作製した。その後、膜エレメントの性能を評価し、解体して膜リーフの両端封止部の厚み及び有効膜面積を評価した。また、効率指数、ポンプ運転エネルギーを求めた。その結果を併せて表１に示す。
【０１１２】
比較例１（従来品）
実施例１において、複合半透膜Ａ（厚み１３０μｍ）と表１に示す厚みと密度と膜支持指数の透過側流路材（ポリエチレンテレフタレート製のトリコット編物）とを使用して、巻付け圧を４ｋｇｆにして膜エレメントを作製したこと以外は、実施例１と同様にして膜エレメントを作製した。その後、膜エレメントの性能を評価し、解体して膜リーフの両端封止部の厚み及び有効膜面積を評価した。また、効率指数、ポンプ運転エネルギーを求めた。その結果を併せて表１に示す。
【０１１３】
比較例２（従来品）
実施例１において、複合半透膜Ａ（厚み１３０μｍ）と、表１に示す厚みと密度と膜支持指数の透過側流路材（ポリエチレンテレフタレート製のトリコット編物）と、厚み０．６６ｍｍ（２６ｍｉｌ）の供給側流路材（ポリエチレン製のネット）とを使用して、巻付け圧を４ｋｇｆにして膜エレメントを作製したこと以外は、実施例１と同様にして膜エレメントを作製した。その後、膜エレメントの性能を評価し、解体して膜リーフの両端封止部の厚み及び有効膜面積を評価した。また、効率指数、ポンプ運転エネルギーを求めた。その結果を併せて表１に示す。
【０１１４】
比較例３
実施例１において、複合半透膜Ａ（厚み１３０μｍ）と、表１に示す厚みと密度と膜支持指数の透過側流路材（ポリエチレンテレフタレート製のトリコット編物）と、厚み０．６６ｍｍ（２６ｍｉｌ）の供給側流路材（ポリエチレン製のネット）とを使用して、巻付け圧を３ｋｇｆにして膜エレメントを作製したこと以外は、実施例１と同様にして膜エレメントを作製した。その後、膜エレメントの性能を評価し、解体して膜リーフの両端封止部の厚み及び有効膜面積を評価した。また、効率指数、ポンプ運転エネルギーを求めた。その結果を併せて表１に示す。
【０１１５】
比較例４
実施例１において、外径１６インチに対応した長さの材料として、複合半透膜Ａ（厚み１３０μｍ）と、表１に示す厚みと密度と膜支持指数の透過側流路材（ポリエチレンテレフタレート製のトリコット編物）と、厚み０．７１ｍｍ（２８ｍｉｌ）の供給側流路材（ポリエチレン製のネット）とを使用して、巻付け圧を４ｋｇｆにして、外径１６インチ、長さ４０インチの膜エレメントを作製したこと以外は、実施例１と同様にして膜エレメントを作製した。その後、膜エレメントの性能を評価し、解体して膜リーフの両端封止部の厚み及び有効膜面積を評価した。また、効率指数、ポンプ運転エネルギーを求めた。その結果を併せて表１に示す。
【０１１６】
また、図６には、以上の実施例と比較例における効率指数Ｅとポンプ運転エネルギーの関係をグラフで示した。
【０１１７】
【表１】
2018047456.tif 000003
【０１１８】
表１の結果が示すように、従来品よりも、巻付け圧を大きしたり、より薄い複合半透膜を使用したり、より薄い供給側流路材を使用したりすることで、効率指数Ｅを０．００５以上とすることによって、従来品より単位造水量当たりの運転エネルギーが低減できることが分かる。そして、図６のグラフより、効率指数Ｅと単位造水量当たりの運転エネルギーの相関性は高く、効率指数Ｅが大きいほど運転エネルギーが低減できることが分かる。
【符号の説明】
【０１１９】
１          分離膜
２          供給側流路材
３          透過側流路材
３ａ    ループ
３ｂ    畝
３ｃ    溝
４          接着剤
５          中心管
６          接着剤
１１          両端封止部
１２          外周側封止部
Ｒ          巻回体
Ｔ１          両端封止部の厚み
Ｔ２          外周側封止部の厚み
Ｕ          分離膜ユニット
Ｗｂ    畝幅
Ｗｃ    溝幅
Ｄ      溝深さ
【図１】
2018047456.tif 000004
【図２】
2018047456.tif 000005
【図３】
2018047456.tif 000006
【図４】
2018047456.tif 000007
【図５】
2018047456.tif 000008
【図６】
2018047456.tif 000009